НОВАЯ ПОЛОСА АРМИРУЮЩЕГО СЛОЯ БРЕКЕРА С ЧЕРЕДУЮЩИМИСЯ КОРДАМИ ИЗ НЕЙЛОНА 6,6 И PET

1. Полоса армирующего слоя брекера, изготовленная из параллельно и поочередно сотканных кордов из нейлона 6,6 и PET, которая наматывается по окружности на пакет брекера пневматической радиальной шины, отличающаяся тем, что
- коэффициент крутки упомянутого корда из PET, который определяется в соответствии со следующей формулой:
1/2
коэффициент крутки = крутка корда × (полная линейная плотность корда),
является по меньшей мере на 15% более высоким, чем коэффициент крутки упомянутого корда из нейлона 6,6.
2. Полоса армирующего слоя брекера по п.1, в которой коэффициент крутки упомянутого корда из нейлона 6,6 составляет минимум 10000 и максимум 15000.
3. Полоса армирующего слоя брекера по п.1, в которой коэффициент крутки упомянутых кордов из PET составляет менее чем 20000.
4. Полоса армирующего слоя брекера по п.1, в которой упомянутые корды из нейлона 6,6 и упомянутые корды из PET являются двухнитевыми кордами.
5. Полоса армирующего слоя брекера по п.1, в которой упомянутые корды из нейлона 6,6 и упомянутые корды из PET являются трехнитевыми кордами.
6. Полоса армирующего слоя брекера по п.1, в которой линейная плотность упомянутых кордов из нейлона 6,6 и упомянутых кордов из PET составляет минимум 500 децитекс и максимум 5000 децитекс.
7. Полоса армирующего слоя брекера по п.1, в которой разность линейных плотностей между упомянутыми кордами из нейлона 6,6 и упомянутыми кордами из PET составляет менее чем 15%.
8. Полоса армирующего слоя брекера по п.1, в которой компоновка упомянутых кордов из нейлона 6,6 (A) и упомянутых кордов из PET (B) является следующей: A+B+A+B+A+B и так далее.
9. Полоса армирующего слоя брекера по п.1, в которой компоновка упомянутых кордов из нейлона 6,6 (A) и упомянутых кордов из PET (B) является следующей: AB+AB+AB и так далее, то есть состоит из спаренных кордов.
10. Полоса армирующего слоя брекера по п.1, в которой компоновка упомянутых кордов из нейлона 6,6 (A) и упомянутых кордов из PET (B) является следующей: A+B+B+A+B+B+A+B+B+A и так далее.
11. Полоса армирующего слоя брекера по п.1, в которой компоновка упомянутых кордов из нейлона 6,6 (A) и упомянутых кордов из PET (B) является следующей: A+A+B+A+A+B+A+A+B и так далее.
12. Полоса армирующего слоя брекера по п.1, в которой индекс корда составляет минимум 70 epdm (концов на дециметр).
13. Полоса армирующего слоя брекера по п.1, в которой разность значения LASE при 7%-ом растяжении (определяемого в соответствии со стандартом ASTM D885-16) между упомянутыми кордами из PET и упомянутыми кордами из нейлона 6,6 составляет минимум 25%.
14. Полоса армирующего слоя брекера по п.1, в которой разность значений LASE при 7%-ом растяжении между упомянутыми кордами из PET и упомянутыми кордами из нейлона 6,6 составляет минимум 35%.
15. Полоса армирующего слоя брекера по п.1, ширина которой составляет минимум 8 мм и максимум 25 мм.
16. Полоса армирующего слоя брекера по п.1, ширина которой составляет минимум 10 мм и максимум 15 мм.